(57)【要約】【課題】低発熱化を図りながら押出成形性を改良する。【解決手段】ビードコア（６）に接触して配された高硬度の第１ビードフィラー（８Ａ）と、そのタイヤ径方向外方側においてビードコアに非接触かつ第１ビードフィラーに接触して配された低硬度の第２ビードフィラー（８Ｂ）とにより、ビード部（３）におけるカーカスプライ本体（５Ａ）と巻き上げ部（５Ｂ）との間に介在するビードフィラー（８）が構成された空気入りタイヤにおいて、第２ビードフィラー（８Ｂ）に、天然ゴムを主成分とするジエン系ゴム１００重量部に対して、カーボンブラックを主成分とする充填剤を１０〜５０重量部含有するとともに、リグニンスルホン酸塩を前記充填剤に対して２〜１５重量％含有するゴム組成物を用いる。【選択図】図１
2010242021.tif 000002
【特許請求の範囲】
【請求項１】
ビードコアに接触して配された第１ビードフィラーと、前記第１ビードフィラーのタイヤ径方向外方側において前記ビードコアに非接触かつ前記第１ビードフィラーに接触して配され前記第１ビードフィラーよりも低硬度の第２ビードフィラーとにより、ビード部におけるカーカスプライ本体と該カーカスプライの巻き上げ部との間に介在するビードフィラーが構成された空気入りタイヤにおいて、前記第２ビードフィラーを形成するためのゴム組成物であって、
天然ゴムを主成分とするジエン系ゴム１００重量部に対して、カーボンブラック単独又はカーボンブラックと該カーボンブラックよりも少量のシリカとからなる充填剤を１０〜５０重量部含有するとともに、リグニンスルホン酸塩を前記充填剤に対して２〜１５重量％含有する
ことを特徴とするタイヤビードフィラー用ゴム組成物。
【請求項２】
フェノール類化合物又はフェノール類化合物をホルムアルデヒドで縮合したフェノール系樹脂と、そのメチレン供与体としてのヘキサメチレンテトラミン又はメラミン誘導体を更に含有することを特徴とする請求項１記載のタイヤビードフィラー用ゴム組成物。
【請求項３】
前記カーボンブラックの窒素吸着比表面積が２５〜１００ｍ２／ｇであり、前記シリカの窒素吸着比表面積が２５０ｍ２／ｇ以下であることを特徴とする請求項１又は２記載のタイヤビードフィラー用ゴム組成物。
【請求項４】
ビードコアに接触して配された第１ビードフィラーと、前記第１ビードフィラーのタイヤ径方向外方側において前記ビードコアに非接触かつ前記第１ビードフィラーに接触して配され前記第１ビードフィラーよりも低硬度の第２ビードフィラーとにより、ビード部におけるカーカスプライ本体と該カーカスプライの巻き上げ部との間に介在するビードフィラーが構成された空気入りタイヤであって、前記第２ビードフィラーに、請求項１〜３のいずれか１項に記載のゴム組成物を用いたことを特徴とする空気入りタイヤ。
【発明の詳細な説明】
【技術分野】
【０００１】
本発明は、空気入りタイヤに関し、特にタイヤビードフィラーに用いられるゴム組成物に関するものである。
【背景技術】
【０００２】
トラックやバスなどの大型車に用いられる大型ラジアルタイヤ（重荷重用空気入りラジアルタイヤとも称される。）のビード部は、種々の部材が複雑に組み合わされて構成されている。
【０００３】
例えば、下記特許文献１には、タイヤビード部におけるカーカスプライ本体とその巻き上げ部との間に介在するビードフィラーを、ビードコアの全周を取り囲むようにしてビードコアと接触状態に設けたコアカバーとしての第１ビードフィラーと、該第１ビードフィラーのタイヤ径方向外方側においてビードコアに非接触かつ第１ビードフィラーに接触して設けた第２ビードフィラーとで構成したものが開示されている。前記第１ビードフィラーは、２３℃でのゴム硬度が８５以上と高硬度であるのに対し、第２ビードフィラーは、２３℃でのゴム硬度が６０〜７５と低硬度に形成されている。
【０００４】
上記第２ビードフィラーは、カーカスプライの隣接部材であるため、耐接着破壊性が求められるとともに、走行中にカーカスプライによって繰り返し変形を受けるため熱が蓄積しやすく、従って、低燃費化の観点から低発熱性、即ち発熱しにくいという特性も求められる。
【０００５】
一般に、ゴム組成物の低発熱化は、カーボンブラックやオイルの配合量を減量することで可能となる。しかしながら、上記第２ビードフィラーは、そもそもポリマー比率が高いゴム部材であるため、カーボンブラックやオイルの配合量を減らすとゴム組成物中のポリマー分が更に増えてしまう。そのため、第２ビードフィラーを押出成形した際に、押し出し物の形状においてスウェルや表面肌などが悪くなり、押出成形性が低下してしまうという問題がある。
【０００６】
ところで近年では、地球環境に優しい材料がゴム組成物にも求められるようになっている。例えば、セルロース・ヘミセルロースとともに木材の主要成分であるリグニンは、パルプ生産時に副生される蒸解溶出液を原料として得られる自然界に豊富に存在する物質であり、リグニンの誘導体であるリグニンスルホン酸塩の利用が試みられている。
【０００７】
従来、リグニンスルホン酸塩をゴム組成物に配合する技術として、下記特許文献２には、特定のスチレンブタジエンゴムとポリブタジエンゴムからなるゴム成分に対しシリカとともにリグニンを配合して、リグニンによりシリカの分散性を向上させる点が開示されている。また、下記特許文献３には、ジエン系ゴムにシリカとともにリグニンスルホン酸塩を配合することにより、シリカ配合のゴム組成物のモジュラス向上、転がり抵抗の低減及び加硫速度の改善を図ることが開示されている。
【先行技術文献】
【特許文献】
【０００８】
【特許文献１】特開２００５−３１３７３５号公報
【特許文献２】特開２００７−１１９７３９号公報
【特許文献３】特開２００８−３０８６１５号公報
【発明の概要】
【発明が解決しようとする課題】
【０００９】
上記のように従来技術において、リグニンスルホン酸塩は、充填剤として分散性に劣るシリカを主とした配合系において、その分散性を改善するために用いられており、カーボンブラックを主とした充填剤としかつポリマー比率の高い配合系において、リグニンスルホン酸塩を充填剤に対して所定比率で配合することにより、低発熱化を図りながら、押出成形性を改良できることは知られていなかった。
【００１０】
本発明は、以上の点に鑑み、タイヤビード部においてビードコア周りの高硬度の第１ビードフィラーとともにビードフィラーを構成する低硬度の第２ビードフィラーにつき、押出成形性を改良し、更に低発熱性に有利なゴム組成物を提供することを目的とする。
【課題を解決するための手段】
【００１１】
本発明は、ビードコアに接触して配された第１ビードフィラーと、前記第１ビードフィラーのタイヤ径方向外方側において前記ビードコアに非接触かつ前記第１ビードフィラーに接触して配され前記第１ビードフィラーよりも低硬度の第２ビードフィラーとにより、ビード部におけるカーカスプライ本体と該カーカスプライの巻き上げ部との間に介在するビードフィラーが構成された空気入りタイヤにおいて、前記第２ビードフィラーを形成するためのゴム組成物であって、天然ゴムを主成分とするジエン系ゴム１００重量部に対して、カーボンブラック単独又はカーボンブラックと該カーボンブラックよりも少量のシリカとからなる充填剤を１０〜５０重量部含有するとともに、リグニンスルホン酸塩を前記充填剤に対して２〜１５重量％含有することを特徴とするタイヤビードフィラー用ゴム組成物を提供するものである。
【００１２】
本発明はまた、ビードコアに接触して配された第１ビードフィラーと、前記第１ビードフィラーのタイヤ径方向外方側において前記ビードコアに非接触かつ前記第１ビードフィラーに接触して配され前記第１ビードフィラーよりも低硬度の第２ビードフィラーとにより、ビード部におけるカーカスプライ本体と該カーカスプライの巻き上げ部との間に介在するビードフィラーが構成された空気入りタイヤであって、前記第２ビードフィラーに前記ゴム組成物を用いた空気入りタイヤを提供するものである。
【発明の効果】
【００１３】
本発明によれば、充填剤としてカーボンブラックを主とした配合系において、リグニンスルホン酸塩を前記充填剤に対して所定比率で配合したことにより、上記第２ビードフィラーを構成するゴム組成物において、低発熱化を図りながら、押出成形性を改良することができる。そのため、低発熱性によりタイヤの低燃費性や耐久性向上を図りつつ、該タイヤの製造時における加工性の向上を図ることができる。
【図面の簡単な説明】
【００１４】
【図１】実施形態に係る空気入りタイヤの半断面図である。
【発明を実施するための形態】
【００１５】
図１は、本発明の一実施形態に係る空気入りタイヤ（１）を示したものである。このタイヤ（１）は、トレッド部（２）と、左右一対のビード部（３）と、トレッド部（２）とビード部（３）との間に介在する左右一対のサイドウォール部（４）とよりなる。トレッド部（２）の径方向内側には、スチールコードや高強度有機繊維コードをタイヤ径方向に配列した１層又は複数層からなるカーカスプライ（５）が配されている。カーカスプライ（５）は、トレッド部（２）から両側のサイドウォール部（４）を経てビード部（３）でビードコア（６）の内側から外側に巻き上げられることにより係止されている。また、トレッド部（２）におけるカーカスプライ（５）の径方向外側にはスチールコードよりなる複数枚のベルト（７）が配されている。ビードコア（６）は、被覆ゴムを有するビードワイヤを順次積層巻回することで環状に形成されている。なお、符号（Ｒ）は、タイヤ（１）が組み付けられるリムを示す。
【００１６】
ビード部（３）において、カーカスプライ本体（５Ａ）とビードコア（６）にて巻き上げられた巻き上げ部（５Ｂ）との間には、ビードフィラー（８）が介設されている。ビードフィラー（８）は、ビードコア（６）の全周を取り囲むように配されることでビードコア（６）と接触して設けられた第１ビードフィラー（８Ａ）と、そのタイヤ径方向外方側においてビードコア（６）と非接触かつ第１ビードフィラー（８Ａ）と接触して設けられた第２ビードフィラー（８Ｂ）とにより構成されている。
【００１７】
第１ビードフィラー（８Ａ）は、コアカバーないしビードカバーとも称されるゴム部材であり、この例では、断面の外形が略円形又は略楕円形状をなし、ビードコア（６）よりもタイヤ径方向外側部分がタイヤ径方向内側部分よりも厚肉に形成されている。第１ビードフィラー（８Ａ）は、２３℃でのゴム硬度（ＪＩＳ  Ｋ６２５３のタイプＡデュロメータ硬さ、以下同じ。）が例えば８５以上の高硬度ゴムからなり、ビードコア（６）の捩れ抑制効果を発揮している。
【００１８】
第２ビードフィラー（８Ｂ）は、第１ビードフィラー（８Ａ）の上、即ちタイヤ径方向外方側に配されており、タイヤ径方向外方側ほど先細である断面略三角形状をなすゴム部材である。第２ビードフィラー（８Ｂ）は、その円弧状の底面が第１ビードフィラー（８Ａ）と接し、内側面がカーカスプライ本体（５Ａ）に接し、外側面が下側略半分の領域でカーカスプライの巻き上げ部（５Ｂ）に接し設けられている。第２ビードフィラー（８Ｂ）は、第１ビードフィラー（８Ａ）よりも低硬度のゴムからなり、この例では、２３℃でのゴム硬度が５５〜６５程度のゴムで構成されている。
【００１９】
カーカスプライ（５）の巻き上げ底部の外面には、ナイロン等の有機繊維コードを備えてなるチェーファー（９）が設けられている。チェーファー（９）は、タイヤ幅方向内方側ではカーカスプライ本体（５Ａ）の内面に沿って設けられるとともに、タイヤ幅方向外方側ではカーカスプライの巻き上げ部（５Ｂ）との間で間隔をあけてタイヤ径方向外方側に延びている。そして、上記間隔を埋めるようにチェーファー（９）とカーカスプライの巻き上げ部（５Ｂ）との間には内側パッドゴム（１０）が設けられている。また、チェーファー（９）のタイヤ幅方向外面側には外側パッドゴム（１１）が設けられており、チェーファー（９）のタイヤ幅方向外方側の巻き上げ部を、上記内側パッドゴム（１０）と外側パッドゴム（１１）との間で挟み込むように構成されている。
【００２０】
上記第２ビードフィラー（８Ｂ）は、低燃費化を図るための低発熱性ゴム部材であり、本実施形態の空気入りタイヤ（１）では、この第２ビードフィラー（８Ｂ）に、天然ゴムを主成分とするジエン系ゴム１００重量部に対して、カーボンブラックを主成分とする充填剤を１０〜５０重量部含有するとともに、リグニンスルホン酸塩を前記充填剤に対して２〜１５重量％含有するゴム組成物が用いられる。
【００２１】
上記ゴム組成物において、ゴム成分として用いられるジエン系ゴムは、天然ゴム（ＮＲ）を主成分とするものである。すなわち、ジエン系ゴムは、天然ゴム単独、又は、天然ゴム５０重量％以上とジエン系合成ゴム５０重量％以下とのブレンドゴムからなる。天然ゴムとブレンドして用いることのできるジエン系合成ゴムとしては、特に限定されず、例えば、ポリイソプレンゴム（ＩＲ）、ポリブタジエンゴム（ＢＲ）、スチレン−ブタジエンゴム（ＳＢＲ）、スチレン−イソプレンゴム、ブタジエン−イソプレンゴム、スチレン−イソプレン−ブタジエン共重合体ゴム、ニトリルゴムなどが挙げられる。
【００２２】
上記ゴム組成物において充填剤は、カーボンブラックを主成分とする。すなわち、充填剤は、カーボンブラック単独、又は、カーボンブラックとそれより少量のシリカとからなる。カーボンブラックを主成分とすることにより、引張特性などの補強性及び耐疲労性のバランスを確保することができる。一方、シリカは必須成分ではないが、シリカを配合することでゴム組成物の低発熱性を更に改善することができる。
【００２３】
上記充填剤の配合量は、ジエン系ゴム１００重量部に対して１０〜５０重量部であり、より好ましくは２０〜４５重量部であり、更に好ましくは２５〜４０重量部である。充填剤の配合量が１０重量部未満では補強性に劣り、逆に５０重量部を超えると良好な低発熱性を発揮することができない。カーボンブラックの配合量は、ジエン系ゴム１００重量部に対して１０〜５０重量部であり、より好ましくは２５〜４０重量部である。また、シリカの配合量は、カーボンブラックの配合量よりも少なく、ジエン系ゴム１００重量部に対して２０重量部以下、即ち０〜２０重量部であることが好ましく、より好ましくは０〜１５重量部である。
【００２４】
上記カーボンブラックとしては、窒素吸着比表面積が２５〜１００ｍ２／ｇであるものが好ましく用いられる。このような粒径の比較的大きなカーボンブラックを用いることにより、低発熱性を向上することができる。このようなカーボンブラックとしては、ＨＡＦ、ＦＥＦ、ＧＰＦ、ＳＲＦクラス（ＡＳＴＭグレード）のものを用いることができる。カーボンブラックの窒素吸着比表面積は、５０〜１００ｍ２／ｇであることが好ましく、より好ましくは７０〜９０ｍ２／ｇである。なお、カーボンブラックの窒素吸着比表面積は、ＪＩＳ  Ｋ６２１７−２に準拠して測定される値である。
【００２５】
上記シリカとしては、例えば、湿式シリカ（含水ケイ酸），乾式シリカ（無水ケイ酸），ケイ酸カルシウム，ケイ酸アルミニウム等が挙げられ、中でも湿式シリカが好ましい。なお、シリカを配合する場合、シランカップリング剤を併用してもよい。シリカとしては、窒素吸着比表面積が２５０ｍ２／ｇ以下であるものが好ましく用いられる。このような粒径の大きなシリカを用いることにより、加工性を維持することができるとともに、低発熱性を向上することができる。なお、窒素吸着比表面積の下限は特に限定されないが、１８０ｍ２／ｇ以上であることが好ましい。なお、シリカの窒素吸着比表面積はＩＳＯ  ５７９４に記載のＢＥＴ法に準拠し測定される。
【００２６】
上記ゴム組成物にはリグニンスルホン酸塩が配合される。リグニンスルホン酸塩は、スルホン基、カルボキシル基、フェノール性水酸基等の官能基を有することから、これらが充填剤であるカーボンブラックとの間で何らかの相互作用をすることで、押出成形性を改良し、低発熱性の効果を発揮するものと考えられる。また、リグニンスルホン酸塩は、ポリフェノール構造を有するため、後記メチレン受容体としてのフェノール類化合物やフェノール系樹脂との親和性もよく、このことも押出成形性や低発熱性の改良に寄与しているものと推測される。
【００２７】
リグニンスルホン酸塩としては、リグニンスルホン酸のアルカリ金属塩又はアルカリ土類金属塩、又はそれらの変性体が挙げられ、これらの少なくとも一種を含んで使用されることが好ましい。塩の具体例としては、カリウム塩、ナトリウム塩、カルシウム塩、マグネシウム塩、リチウム塩、バリウム塩などが挙げられ、これらの混合塩でもよい。
【００２８】
リグニンスルホン酸塩は、充填剤に対して所定の比率で配合され、即ち、上記充填剤に対して、２〜１５重量％にて配合される。この配合量が２重量％未満では、押出成形性の改良効果がほとんどなく、逆に１５重量％を超えると、充填剤に対して過剰投入となり、低発熱性の効果が損なわれる。リグニンスルホン酸塩の配合量は、より好ましくは、充填剤に対して、２〜１０重量％である。
【００２９】
市販のリグニンスルホン酸塩の中には、単糖類や多糖類などの糖類を含有するものがあり、本発明ではそのような糖類を含有するものを用いてもよい。糖類としては、木材成分のセルロース、またセルロースの構成単位であるグルコース、またはグルコースの重合体、例えば、ヘキソース、ペントース、マンノース、ガラクトース、リボース、キシロース、アラビノース、リキソース、リボース、タロース、アルトロース、アロース、グロース、イドース、デンプン、デンプン加水分解物、デキストラン、デキストリン、ヘミセルロースなどをそれぞれ挙げることができる。糖類は、例えば、リグニンスルホン酸塩１００重量部に対して、５０〜８０重量部にて組み合わせることができる。
【００３０】
上記ゴム組成物には、メチレン受容体とメチレン供与体とからなる接着樹脂を配合することが好ましい。メチレン受容体の水酸基とメチレン供与体のメチレン基とが硬化反応することで、カーカスプライとの接着強度を向上することができる。
【００３１】
メチレン受容体としては、フェノール類化合物、又はフェノール類化合物をホルムアルデヒドで縮合したフェノール系樹脂が用いられる。該フェノール類化合物としては、フェノール、レゾルシンまたはこれらのアルキル誘導体が含まれる。アルキル誘導体には、クレゾール、キシレノールといったメチル基誘導体の他、ノニルフェノール、オクチルフェノールといった比較的長鎖のアルキル基による誘導体が含まれる。フェノール類化合物は、アセチル基等のアシル基を置換基に含むものであってもよい。
【００３２】
また、フェノール類化合物をホルムアルデヒドで縮合したフェノール系樹脂には、レゾルシン−ホルムアルデヒド樹脂、フェノール樹脂（即ち、フェノール−ホルムアルデヒド樹脂）、クレゾール樹脂（即ち、クレゾール−ホルムアルデヒド樹脂）等の他、複数のフェノール類化合物からなるホルムアルデヒド樹脂が含まれる。これらは、未硬化の樹脂であって、液状又は熱流動性を有するものが用いられる。
【００３３】
これらの中でも、ゴム成分や他の成分との相溶性、硬化後の樹脂の緻密さ及び信頼性の見地から、メチレン受容体としてはレゾルシン又はレゾルシン誘導体が好ましく、特には、レゾルシン、又はレゾルシン−アルキルフェノール−ホルマリン樹脂が好ましく用いられる。
【００３４】
これらフェノール類化合物又はフェノール系樹脂の配合量としては、ジエン系ゴム成分１００重量部に対して０．５〜２重量部であることが好ましい。
【００３５】
上記メチレン供与体としては、ヘキサメチレンテトラミン又はメラミン誘導体が用いられる。該メラミン誘導体としては、例えば、メチロールメラミン、メチロールメラミンの部分エーテル化物、メラミンとホルムアルデヒドとメタノールの縮合物等が用いられ、その中でもヘキサメトキシメチルメラミンが特に好ましい。
【００３６】
ヘキサメチレンテトラミン又はメラミン誘導体の配合量としては、上記メチレン受容体であるフェノール類化合物又はフェノール系樹脂の配合量の０．５〜２倍重量部であることが好ましい。
【００３７】
上記ゴム組成物には、上述した各成分の他に、タイヤ工業において通常に用いられる軟化剤、亜鉛華、ステアリン酸、ワックス、老化防止剤、加硫促進剤、加硫剤、加硫助剤などの各種配合剤を、本発明の効果を損なわない範囲で必要に応じ適宜配合し用いることができる。
【００３８】
上記ゴム組成物は、ジエン系ゴムに充填剤とリグニンスルホン酸塩を含む各種配合剤を配合しバンバリーミキサー、ロール、ニーダーなどの各種混練機を使用して常法に従い作製することができる。このようにして得られたゴム組成物は、押出成型機を用いて所定の形状に押し出され、これを上記第２ビードフィラー（８Ｂ）を形成する部材として生タイヤ（グリーンタイヤ）に組み込んで、常法に従い加硫成形することにより、上記空気入りタイヤ（１）を製造することができる。
【実施例】
【００３９】
以下に実施例を用いて本発明を説明するが、本発明はこれらの実施例によってなんら限定されるものではない。
【００４０】
バンバリーミキサーを使用し、下記表２に示す配合に従い、各成分を添加混合して、第２ビードフィラー用ゴム組成物を調製した。リグニンスルホン酸塩としては、下記表１に示すリグニンスルホン酸ナトリウム塩（リグニンスルホン酸塩１，２）を用いた。
【００４１】
【表１】
2010242021.tif 000003
【００４２】
リグニンスルホン酸塩を除く表２中の各成分の詳細は以下の通りである。
【００４３】
・天然ゴム：ＲＳＳ＃３
・カーボンブラック：キャボットジャパン（株）「ショウブラックＮ３３０Ｔ」（窒素吸着比表面積：７５ｍ２／ｇ）
・シリカ：東ソー・シリカ（株）製「ニップシールＡＱ」（窒素吸着比表面積＝２０５ｍ２／ｇ）
・オイル：（株）ジャパンエナジー製「ＪＯＭＯプロセスＰ−２００」
・レゾルシン誘導体：住友化学工業（株）製「スミカノール６２０」（レゾルシン−アルキルフェノール−ホルマリン樹脂）
・メラミン誘導体：三井サイテック（株）製「サイレッツ９６３Ｌ」（ヘキサメトキシメチルメラミン）。
【００４４】
各ゴム組成物には、共通配合として、ジエン系ゴム１００重量部に対し、亜鉛華（三井金属鉱業（株）製「亜鉛華３号」）５重量部、ステアリン酸（花王（株）製「ルナックＳ２５」）２重量部、老化防止剤６Ｃ（フレキシス社製「サントフレックス６ＰＰＤ」）２重量部、硫黄（細井化学工業（株）製「粉末硫黄１５０メッシュ」）４重量部、及び、加硫促進剤ＣＺ（大内新興化学工業（株）製「ノクセラーＣＺ−Ｇ」）１重量部をそれぞれ配合した。
【００４５】
得られた各ゴム組成物について、押出成形性を評価するとともに、１５０℃×３０分で加硫した試験片について、硬度を測定し、また引張特性と低発熱性を評価した。各測定・評価方法は以下の通りである。
【００４６】
・硬度：ＪＩＳ  Ｋ６２５３のタイプＡデュロメータ硬さ試験に準拠して２３℃で測定したゴム硬度。
【００４７】
・押出成形性：ＡＳＴＭ  Ｄ２２３０−９６に準拠して、プラストミル（東洋精機社製）に押し出し機を取り付け、ＡＳＴＭ法、いわゆるガーベイダイを用いて、シリンダー温度：１００℃、ダイ温度：１００℃、ヘッド温度：１００℃、スクリュー回転数：４５ｒｐｍに設定して押出成形を行い、各ゴム組成物の押し出し物の外観を評価することにより行った。評価は、採点法Ａにより行い、押し出し物におけるスウェル（押出形状に対する膨らみ）、エッジ（押出形状における鋭角部の形状変化）、表面肌（押し出し物の表面の滑らかさ）、及びコーナー（押出形状における角部の形状変化）の各状態を、１段階（押出成形性悪い）〜４段階（押出成形性良い）で評価した。
【００４８】
・引張特性：ＪＩＳ  Ｋ６２５１に準拠した引張試験（ダンベル３号）を行って、Ｍ３００（３００％伸び時における引張応力、ＭＰａ）の値を求め、比較例１の値を１００とした指数で表示した。指数が大きいほど、Ｍ３００が大きいことを示す。
【００４９】
・低発熱性：東洋精機製の粘弾性試験機を使用し、周波数１０Ｈｚ、静歪み１０％、動歪み１％、温度６０℃の条件で損失係数ｔａｎδを測定し、比較例１の値を１００とした指数で表示した。指数が小さいほどｔａｎδが小さく、発熱しにくいこと、即ち低発熱性に優れることを示す。
【００５０】
【表２】
2010242021.tif 000004
【００５１】
結果は表２に示すとおりであり、コントロールである比較例１に対し、カーボンブラックを減量した比較例２では、低発熱性は改良されたものの、引張特性が低下し、また、押出成形性が損なわれていた。逆にカーボンブラックを増量した比較例３では、押出成形性は改良されたものの、低発熱性が悪化した。また、オイルを添加した比較例４でも、押出成形性は改良されたものの、低発熱性が悪化した。一方、リグニンスルホン酸塩の配合量が多すぎる比較例５では、押出成形性は改良されたものの、低発熱性が損なわれた。リグニンスルホン酸塩の配合量が少なすぎる比較例６では、押出成形性及び低発熱性の双方で改良効果は認められなかった。
【００５２】
これに対し、リグニンスルホン酸塩を、カーボンブラックを主とした充填剤に対して所定の比率で配合した実施例１〜５であると、引張特性を損なうことなく、また低発熱性を向上しながら、押出成形性が改良されていた。そのため、これらのゴム組成物を用いて上記第２ビードフィラーを形成すれば、押出成形性に優れることから、タイヤ製造時における加工性を向上することができ、また、低発熱性に優れることから、タイヤの低燃費性や耐久性向上に寄与することができる。
【００５３】
なお、実施例４は、比較例１に対してカーボンブラックの配合量が少ないため、引張特性に劣るが、カーボンブラックの配合量が同等の比較例２との対比では、引張特性を維持しつつ、低発熱性と押出成形性が改良されていた。また、実施例５は、カーボンブラックとシリカの併用であるため、比較例１に対しては引張特性が劣るが、充填剤が同等の比較例７との対比では、引張特性を維持しつつ、低発熱性と押出成形性が改良されていた。
【産業上の利用可能性】
【００５４】
本発明は、各種空気入りタイヤに適用することができ、特に、トラックやバスなどに用いられる重荷重用空気入りタイヤに好適に利用することができる。
【符号の説明】
【００５５】
１…空気入りタイヤ、２…トレッド部、３…ビード部、４…サイドウォール部
５…カーカスプライ、５Ａ…カーカスプライ本体、５Ｂ…巻き上げ部
６…ビードコア、７…ベルト
８…ビードフィラー、８Ａ…第１ビードフィラー、８Ｂ…第２ビードフィラー
９…チェーファー、１０…内側パッドゴム、１１…外側パッドゴム
【図１】
2010242021.tif 000005